(57)【要約】【課題】ネガティブＣプレート層を備えたＶＡ方式による調光フィルムに関して、全体の厚みを一段と薄くすることができるようにする。【解決手段】第１及び第２の透明電極１２Ｆ、１３Ｃ、第１及び第２の配向層１２Ｇ、１３Ｄ、第１及び第２の直線偏光板１２Ｄ、１３Ｆを備えた第１及び第２の積層体１２及び１３により液晶層１４を挟持し、前記第１及び第２の透明電極１２Ｆ、１３Ｃによる駆動により透過光の光量を可変するＶＡ方式による調光フィルム１０において、第１の積層体１２は、ネガティブＣプレート層として機能する透明フィルム材１２Ａを備え、透明フィルム材１２Ａに前記第１の透明電極１２Ｆ、前記第１の配向層１２Ｇ、前記第１の直線偏光板１２Ｄが設けられ、前記第１の直線偏光板１２Ｄが、塗布型の直線偏光板である。【選択図】図１
2017198749.tif 000002
【特許請求の範囲】
【請求項１】
第１の透明電極、第１の配向層、第１の直線偏光板を備えた第１の積層体と、
第２の透明電極、第２の配向層、第２の直線偏光板を備えた第２の積層体と、
により液晶層を挟持し、前記第１及び第２の透明電極による駆動により透過光の光量を可変するＶＡ方式による調光フィルムにおいて、
前記第１の積層体は、
ネガティブＣプレート層として機能する透明フィルム材を備え、
前記透明フィルム材に、前記第１の透明電極、前記第１の配向層、前記第１の直線偏光板が設けられ、
前記第１の直線偏光板が、Ｅ型の直線偏光板である
調光フィルム。
【請求項２】
前記第１の積層体は、
前記透明フィルム材の前記液晶層側に、前記第１の透明電極、前記第１の配向層が順次設けられ、
前記透明フィルム材の前記液晶層側とは逆側に、前記第１の直線偏光板が設けられた
請求項１に記載の調光フィルム。
【請求項３】
前記第２の積層体は、
ネガティブＣプレート層として機能する透明フィルム材を備え、
当該透明フィルム材の前記液晶層側に、前記第２の透明電極、前記第２の配向層が順次設けられ、
前記透明フィルム材の前記液晶層側とは逆側に、前記第２の直線偏光板が設けられ、
前記第２の直線偏光板が、Ｅ型の直線偏光板である
請求項２に記載の調光フィルム。
【請求項４】
前記第２の積層体は、
透明フィルム材の前記液晶層側に、前記第２の透明電極、前記第２の直線偏光板、前記第２の配向層が順次設けられ、
前記第２の直線偏光板が、Ｅ型の直線偏光板である
請求項２に記載の調光フィルム。
【請求項５】
ＶＡ方式による調光フィルムの製造方法において、
第１の透明電極、第１の配向層、第１の直線偏光板を備えた第１の積層体を作製する第１の積層体作製工程と、
第２の透明電極、第２の配向層、第２の直線偏光板を備えた第２の積層体を作製する第２の積層体作製工程と、
液晶層を間に挟んで前記第１及び第２の積層体を積層する積層工程とを備え、
前記第１の積層体作製工程は、
ネガティブＣプレート層として機能する透明フィルム材の一方の面に、前記第１の透明電極、前記第１の配向層を順次作製すると共に、前記透明フィルム材の他方の面に、塗布型による前記第１の直線偏光板を作製する
調光フィルムの製造方法。
【発明の詳細な説明】
【技術分野】
【０００１】
本発明は、乗用車の窓等に貼り付けて外来光の透過を制御する調光フィルムに関する。
【背景技術】
【０００２】
従来、例えば窓に貼り付けて外来光の透過を制御する調光フィルムに関する工夫が種々に提案されている（特許文献１、２）。このような調光フィルムの１つに、液晶を利用したものがある。この液晶を利用した調光フィルムは、透明電極を作製した透明フィルム材により液晶材料を挟持して液晶セルが作製され、この液晶セルを直線偏光板により挟持して作成される。これによりこの調光フィルムでは、液晶に印加する電界の可変により液晶の配向を可変して外来光を遮光したり透過したりし、さらには透過光量を可変したりし、これらにより外来光の透過を制御する。
【０００３】
このような調光フィルムでは、可撓性を有する透明フィルム材を使用して液晶セルを構成するものの、透過光の偏光面の制御により透過光量を制御することにより、この透明フィルム材には光学異方性の小さなフィルムが適用される。またこの液晶セルを挟持する直線偏光板は、クロスニコル又はパラレルニコルにより配置されるものの、これらの配置においては正面方向については充分に透過光を遮光できるものの、斜め方向については、透過光を充分に遮光することができない。これにより調光フィルムでは必要に応じて光学補償に供する補償フィルムを配置することが考えられる。
【０００４】
この液晶セルの駆動には、液晶表示パネルについて提案されている種々の駆動方法を適用することができる。具体的には、例えばＴＮ（Ｔｗｉｓｔｅｄ  Ｎｅｍａｔｉｃ）方式、ＩＰＳ（Ｉｎ−Ｐｌａｃｅ−Ｓｗｉｔｃｈｉｎｇ）方式、ＶＡ（Ｖｉｒｔｉｃａｌ  Ａｌｉｇｎｍｅｎｔ）方式等の駆動方式を適用することができる。またＶＡ方式においては、ネガティブＣプレートによる光学補償フィルムを設けることにより、視野角特性を向上する工夫が提案されておいる。
【０００５】
これらの駆動方式のうちのＩＰＳ方式のＦＦＳ（フリンジフィールドスイッチング）方式による液晶表示装置に関して、特許文献３には、通常の直線偏光板であるＯ型の直線偏光板に、塗布型偏光板であるＥ型の直線偏光板を積層して液晶セルの出射面に配置することにより、斜め方向から観察する際の特性を向上する工夫が提案されている。また特許文献４等には、Ｅ型直線偏光板の構成が開示されている。
【０００６】
ここで調光フィルムでは、例えば窓ガラス等に貼り付けて外光を遮光することにより、遮光時における透過率を充分に低減することが求められ、このように外来光を遮光する程度を充分に確保する観点からは、ＶＡ方式により駆動することが考えられる。またこの場合、ネガティブＣプレートとして機能する光学機能層を設けて光学特性を向上することが考えられる。なおここでＶＡ方式は、液晶の配向を垂直配向と水平配向とで変化させて透過光を制御する方式であり、一般的に、無電界時、液晶を垂直配向させることにより、液晶層を垂直配向層により挟持して液晶セルが構成され、電界の印加により液晶材料を水平配向させるように構成される。
【０００７】
調光フィルムは、全体の厚みを薄くすることが望まれる。すなわち従来構成の調光フィルムは、液晶層が５μｍ程度により形成され、この液晶層を挟持するように厚み１００μｍ程度の透明フィルム材に透明電極等を作製して配置される。また直緯線偏光板は、直線偏光板としての光学的機能を担う光学機能層を厚み数十μｍの透明フィルム材により挟持して作製され、光学補償に供する補償フィルムは、厚み数十μｍのＣプレートが適用される。調光フィルムでは、これらの部材を厚み２０μｍ程度の粘着剤層により順次積層して作製される。これらにより調光フィルムは、従来構成により斜め方向の透過光を充分に遮光できるようにする場合、厚み５００μｍ以上により作製されることになり、可撓性すら十分に確保することが困難になる。これにより厚みに関して、従来の調光フィルムは、実用上未だ不充分な問題がある。
【先行技術文献】
【特許文献】
【０００８】
【特許文献１】特開平０３−４７３９２号公報
【特許文献２】特開平０８−１８４２７３号公報
【特許文献３】特開２０１１−５９２６６号公報
【特許文献４】特表平８−５１１１０９号公報
【発明の概要】
【発明が解決しようとする課題】
【０００９】
本発明はこのような状況に鑑みてなされたものであり、ネガティブＣプレート層を備えたＶＡ方式による調光フィルムに関して、全体の厚みを一段と薄くすることができるようにする。
【課題を解決するための手段】
【００１０】
本発明者は、上記課題を解決するために鋭意研究を重ね、ネガティブＣプレートとして機能するフィルム材を基材に適用して、この基材にＥ型直線偏光板を設ける、との着想に至り、本発明を完成するに至った。
【００１１】
具体的には、本発明では、以下のようなものを提供する。
【００１２】
（１）  第１の透明電極、第１の配向層、第１の直線偏光板を備えた第１の積層体と、
第２の透明電極、第２の配向層、第２の直線偏光板を備えた第２の積層体と、
により液晶層を挟持し、前記第１及び第２の透明電極による駆動により透過光の光量を可変するＶＡ方式による調光フィルムにおいて、
前記第１の積層体は、
ネガティブＣプレート層として機能する透明フィルム材を備え、
前記透明フィルム材に、前記第１の透明電極、前記第１の配向層、前記第１の直線偏光板が設けられ、
前記第１の直線偏光板が、Ｅ型の直線偏光板である
調光フィルム。
【００１３】
（１）によれば、ネガティブＣプレート層として機能する透明フィルム材に透明電極、配向層、直線偏光板が設けられていることにより、このネガティブＣプレート層として機能する透明フィルム材を基材として利用して、別途、基材を設けることなく、構成することができ、全体の厚みを薄くすることができる。またＥ型の直線偏光板の適用によっても、厚みを薄くすることができる。
【００１４】
（２）  （１）において、
前記第１の積層体は、
前記透明フィルム材の前記液晶層側に、前記第１の透明電極、前記第１の配向層が順次設けられ、
前記透明フィルム材の前記液晶層側とは逆側に、前記第１の直線偏光板が設けられた調光フィルム。
【００１５】
（２）によれば、第１の積層体に関してより具体的構成により、ネガティブＣプレート層を備えたＶＡ方式による調光フィルムに関して、全体の厚みを一段と薄くすることができる。
【００１６】
（３）  （２）において、
前記第２の積層体は、
ネガティブＣプレート層として機能する透明フィルム材を備え、
当該透明フィルム材の前記液晶層側に、前記第２の透明電極、前記第２の配向層が順次設けられ、
前記透明フィルム材の前記液晶層側とは逆側に、前記第２の直線偏光板が設けられ、
前記第２の直線偏光板が、Ｅ型の直線偏光板である
調光フィルム。
【００１７】
（４）  （２）において、
前記第２の積層体は、
透明フィルム材の前記液晶層側に、前記第２の透明電極、前記第２の直線偏光板、前記第２の配向層が順次設けられ、
前記第２の直線偏光板が、Ｅ型の直線偏光板である
調光フィルム。
【００１８】
（３）又は（４）によれば、第２の積層体に関してより具体的構成により、ネガティブＣプレート層を備えたＶＡ方式による調光フィルムに関して、全体の厚みを一段と薄くすることができる。
【００１９】
（５）  ＶＡ方式による調光フィルムの製造方法において、
第１の透明電極、第１の配向層、第１の直線偏光板を備えた第１の積層体を作製する第１の積層体作製工程と、
第２の透明電極、第２の配向層、第２の直線偏光板を備えた第２の積層体を作製する第２の積層体作製工程と、
液晶層を間に挟んで前記第１及び第２の積層体を積層する積層工程とを備え、
前記第１の積層体作製工程は、
ネガティブＣプレート層として機能する透明フィルム材の一方の面に、前記第１の透明電極、前記第１の配向層を順次作製すると共に、前記透明フィルム材の他方の面に、塗布型による前記第１の直線偏光板を作製する
調光フィルムの製造方法。
【００２０】
（５）によれば、ネガティブＣプレート層として機能する透明フィルム材に透明電極、配向層、直線偏光板が設けられていることにより、このネガティブＣプレート層として機能する透明フィルム材を基材として利用して、別途、基材を設けることなく、構成することができ、全体の厚みを薄くすることができる。またＥ型の直線偏光板の適用によっても、厚みを薄くすることができる。
【発明の効果】
【００２１】
本発明によれば、ネガティブＣプレート層を備えたＶＡ方式による調光フィルムに関して、全体の厚みを一段と薄くすることができる。
【図面の簡単な説明】
【００２２】
【図１】本発明の第１実施形態に係る調光フィルムを示す断面図である。
【図２】図１の調光フィルムの製造工程を示すフローチャートである。
【図３】図２の製造工程における上側積層体作製工程を示すフローチャートである。
【図４】図２の製造工程における下側積層体作製工程を示すフローチャートである。
【図５】本発明の第２実施形態に係る調光フィルムを示す断面図である。
【発明を実施するための形態】
【００２３】
〔第１実施形態〕
図１は、本発明に第１実施形態に係る調光フィルムの説明に供する断面図である。調光フィルム１０は、ＶＡ方式による調光フィルムであり、フィルム形状の第１及び第２の積層体である下側積層体１２及び上側積層体１３により液晶層１４を挟持して構成される。
【００２４】
下側積層体１２は、ＴＡＣ（トリアセチルセルロース）フィルム材等の透明フィルム材によりネガティブＣプレート層１２Ａが形成され、このネガティブＣプレート層１２Ａの両面にハードコート層１２Ｂ、１２Ｃが設けられる。また下側積層体１２は、ハードコート層１２Ｃに続いて第１の直線偏光板１２Ｄが設けられ、さらにハードコート層１２Ｅが設けられる。これに対して液晶層１４側には、ハードコート層１２Ｂに続いて第１の透明電極１２Ｆ、第１の配向層１２Ｇが設けられる。
【００２５】
また上側積層体１３は、ネガティブＣプレート層１３Ａが、同様に、透明フィルム材により構成され、このネガティブＣプレート層１３Ａの液晶層１４側に順次ハードコート層１３Ｂ、第２の透明電極１３Ｃ、第２の配向層１３Ｄが設けられ、液晶層１４とは逆側にハードコート層１３Ｅ、第２の直線偏光板１３Ｆが設けられる。
【００２６】
ここでハードコート層１２Ｂ、１２Ｃ、１３Ｂ、１３Ｅは、厚み５μｍ程度により作製され、ハードコート層１２Ｅは、厚み１０μｍ程度により作製される。ネガティブＣプレート層１２Ａ、１３Ａは、厚み１００μｍ程度であり、透明電極１２Ｆ、１３Ｃは、厚み５０ｎｍによるＩＴＯにより形成される。
【００２７】
直線偏光板１２Ｄ、１３Ｆは、Ｅ型の直線偏光板として機能する光学機能層である。ここでＥ型の直線偏光板は、特許文献３や４に記載されているように、色素分子の配向により形成された偏光層を備える直線偏光板である。この直線偏光板１２Ｄ、１３Ｆの偏光層は、色素分子の配列方向に対し、垂直な方向に吸収軸を有するものであり、異常光屈折率が常光屈折率よりも小さく、異常光線（Ｅｘｔｒａｏｒｄｉｎａｒｙ  Ｗａｖｅ）の透過率が常光線（Ｏｒｄｉｎａｒｙ  Ｗａｖｅ）よりも大きい偏光層のことである。
【００２８】
Ｅ型偏光層は、偏光層に係る色素分子を備えた塗工液を塗工して塗工膜を作製した後、この塗工層に機械的な応力（せん断力）を加えて色素分子を配向させることにより作製することができ、塗工液を塗工しながら応力を加える等、種々の作成方法を適用することができる。これにより、全体の厚みを薄くできるように構成される。
【００２９】
すなわち従来構成の調光フィルムにおいて、直線偏光板に入射する液晶層の透過光は、液晶層で制御された偏光面を損なわないようにすることが必要であることにより、光学異方性の小さな透明フィルム材を基材に適用することが必要であり、汎用性の高いフィルム材を基材に適用することが難しく、また全体の厚みを薄くことが難しい。
【００３０】
しかしながらこの実施形態では、ネガティブＣプレート層１２Ａ、１３Ａに透明フィルム材を適用するようにして、この透明フィルム材を基材として使用して直線偏光板１２Ｄ、１３Ｆ、透明電極１２Ｆ、１３Ｃを設けることにより、従来の光学異方性の小さな透明フィルム材による基材を省略することができ、その分、全体の厚みを薄くすることができる。
【００３１】
またこのようにネガティブＣプレート層１２Ａ、１３Ａに透明フィルム材を適用するようにして、この透明フィルム材を基材として使用して塗布型の直線偏光板１２Ｄ、１３Ｆ、を直接配置することにより、直線偏光板による構成についても、厚みを薄くすることができ、その結果、全体の厚みを薄くすることができる。
【００３２】
実際上、この図１の構成によれば、直線偏光板１２Ｄ、１３Ｆの厚みが１μｍ程度であることにより、調光フィルム１０全体として厚みを２００μｍ程度とすることができ、これにより従来に比して格段的に厚みを薄くすることができる。
【００３３】
ここでネガティブＣプレート層１２Ａ、１３Ａには、ネガティブＣプレート層として機能する各種の光学フィルムを適用することがでる。
【００３４】
ここで面内の主屈折率をｎｘ（遅相軸方向）、ｎｙを（進相軸方向）とし、厚み方向の屈折率をｎｚとする。ネガティブＣプレートは、屈折率分布がｎｚ＜ｎｘ＝ｎｙを満足する負の一軸性位相差光学素子である。これによりネガティブＣプレートは、斜め方向の光学特性を変化させる機能を備え、この機能により斜め方向から見た特性を正面方向から見た特性に近づけたりするために使用される。
【００３５】
ネガティブＣプレートを構成するフィルム材としては、ＴＡＣ（トリアセチルセルロース）等の延伸透明フィルム材の他に、配向層上に積層されたコレステリック液晶硬化物を適用することができる。なお、本発明における透明フィルム材とは、可視光線領域で透明なフィルム状物を意味し、樹脂フィルムのみならず、液晶硬化物を含む意味である。
【００３６】
透明電極１２Ｆ、１３Ｃには、ＩＴＯが適用される。直線偏光板１２Ｄ、１３Ｆは、塗布型偏光板であるＥ型直線偏光板が適用され、より具体的には例えば特表平８−５１１１０９号公報に開示の構成を適用することができ、垂直方向に光学異方性を発現する２色性有機色素の塗工膜により形成される。
【００３７】
配向層１２Ｇ、１３Ｄは、光配向層が適用されるものの、ラビング処理による配向層、微細なライン状凹凸形状を賦型処理により作製する配向層等、種々の構成を適用することができる。
【００３８】
なお調光フィルム１０は、液晶層２４の厚みを保持する柱形状のスペーサー１５が、下側積層体１２の配向層１２Ｇの上に作製されるものの、ハードコート層１２Ｂの上に設けるようにしても良い。また上側積層体１３の側に設けてもよく、下側積層体１２、上側積層体１３の双方に設けてもよい。
【００３９】
なお調光フィルム１０は、液晶層１４を囲む枠形状によりシール剤が配置され、このシール剤により液晶層１４に係る液晶の漏出が防止され、さらには上側積層体１３及び下側積層体１２が一体に保持される。ここでシール剤は、液晶の漏出を防止すると共に、上側積層体１３及び下側積層体１２を一体に保持可能な種々の材料を適用することができるものの、この実施形態では、例えばエポキシ樹脂による熱硬化型樹脂やアクリル樹脂による紫外線硬化樹脂、熱及び紫外線で硬化する硬化樹脂等が適用される。
【００４０】
図２は、調光フィルム１０の製造工程の説明に供するフローチャートである。調光フィルムの製造工程は、上側積層体作製工程ＳＰ２及び下側積層体作製工程ＳＰ３において、それぞれ上側積層体１３及び下側積層体１２が作製される。また積層工程ＳＰ４において、液晶層２４を間に挟んで、上側積層体１３及び下側積層体１２を積層した後、シール剤により一体化して調光フィルム１０が作製される。
【００４１】
図３は、上側積層体作製工程ＳＰ２を詳細に示すフローチャートである。この上側積層体作製工程ＳＰ２（ＳＰ１１）においては、電極作製工程ＳＰ１２において、ハードコート層１３Ｂ、１３Ｅを作製してなるネガティブＣプレート層１３Ａに係る透明フィルム材に、スパッタリング等によりＩＴＯによる透明電極１３Ｃが作製される。また続く直線偏光板作製工程ＳＰ１３において、直線偏光板１３Ｆに係る塗工液を塗工した後、乾燥し、これにより直線偏光板１３Ｆが作製される。なお直線偏光板作製工程ＳＰ１３は、この塗工液の塗工時、又は塗工膜を作製した後、ブレード等により塗工膜を引き伸ばして塗工膜にせん断力を付与し、これによりこの引き伸ばした方向に直線偏光板１３Ｆに係る色素を配向させ、これにより直線偏光板として機能するように直線偏光板１３Ｆを作製する。続いてこの製造工程は、配向層作製工程ＳＰ１４において、配向層１３Ｄに係る塗工液を塗工して乾燥させ、続いて直線偏光による紫外線の照射により硬化することにより、配向層１３Ｄを作製する。
【００４２】
図４は、下側積層体作製工程ＳＰ３を詳細に示すフローチャートである。この下側積層体作製工程ＳＰ３（ＳＰ２１）においては、電極作製工程ＳＰ２２において、ハードコート層１２Ｂ、１２Ｃを作製してなるネガティブＣプレート層１３Ａに係る透明フィルム材に、スパッタリングによりＩＴＯによる透明電極１２Ｆが作製される。続いてこの製造工程は、直線偏光板作製工程ＳＰ２３において、直線偏光板作製工程ＳＰ１３と同様にして、直線偏光板１２Ｄの塗工液を塗工した後、乾燥し、これにより直線偏光板１２Ｄが作製される。続いてこの製造工程は、配向層作製工程ＳＰ２４において、配向層１２Ｇに係る塗工液を塗工して乾燥、露光することにより、配向層１２Ｇが形成される。また続いてスペーサー作製工程ＳＰ２５において、全面にフォトレジスト材を塗布して乾燥、露光、現像することにより、スペーサー１５が作製される。なおこれら上側積層体作製工程及び下側積層体作製工程において、直線偏光板の作製工程は、配向層作製工程の後に設けるようにしてもよく、透明電極作製工程の前に設けるようにしてもよい。
【００４３】
〔スペーサーの詳細構成〕
ここでこの実施形態では、円柱形状又は円錐台形状によりスペーサー１５が形成される。さらにこの実施形態では、スペーサー１５のビッカース硬度値Ｘｓ、スペーサー１５の先端が当接する部位のビッカース硬度値Ｘｆが、ビッカース硬度値２以上、ビッカース硬度値６以下であって、かつＸｓ＜Ｘｆであるように設定され、これによりスペーサーに関する信頼性を従来に比して一段と向上する。
【００４４】
すなわちＸｆ＜Ｘｓである場合、使用中の押圧力により、スペーサー１５の先端が対向する面に貫入したりし、その結果、セルギャップが不均一化したり、局所的な配向不良が発生する。また甚だしい場合には、スペーサー１５の先端が対向する積層体を突き破り、液晶材料が漏出することになる。しかしながらＸｓ＜Ｘｆであることにより、使用中の押圧力等により、スペーサーの先端が対向する面に貫入したりする状況を低減することができ、これによりセルギャップの不均一化、局所的な配向不良の発生を低減することができ、さらには液晶材料の漏出を有効に回避することができる。
【００４５】
またビッカース硬度値２より小さい場合には、外圧によりスペーサーが潰れてセルギャップが低減したり、所望のセルギャップを得られなくなるものの、この実施形態ではビッカース硬度値２以上であることにより、このような状況を低減することができる。またビッカース硬度値６超である場合は、基材が傷つき易く、また全体を屈曲した際にクラックが生じるのに対し、この実施形態ではビッカース硬度値が６以下であることにより、基材の傷つきを低減し、また全体が屈曲した際のクラックの発生を低減することができる。これらによりスペーサーに関する信頼性を従来に比して一段と向上することができる。
【００４６】
【表１】
2017198749.tif 000003
【００４７】
表１は、このスペーサーに関する構成の確認に供した試験結果を示す図表である。この表１における試験例１〜６の調光フィルムは、スペーサー及びこのスペーサーが当接する配向層に関する構成が異なる点を除いて、同一に構成される。より具体的に、これら試験例１〜６の調光フィルムは、下側積層体１２にのみスペーサー１５を設けるようにし、このスペーサー１５に係る熱処理の条件により、スペーサー１５のビッカース硬度値Ｘｓを設定した。
【００４８】
すなわちスペーサー１５は、スペーサー１５に係る塗工液を塗工した後、乾燥させ、その後、露光装置を使用したマスク露光により、スペーサー１５を作製する部位を選択的に露光する。なおこれはポジ型のフォトレジストの場合であり、ネガ型のフォトレジストではこれとは逆にスペーサー１５を作製する部位を除く部位が選択的に露光処理される。その後、スペーサー１５は、現像処理により未露光の部位又は露光処理した部位が選択的に除去されてリンス等の処理が実行され、必要に応じて乾燥等の処理が実行される。
【００４９】
この露光処理では、事前に加熱していわゆるハーフキュアーの状態で露光処理したり、加熱した環境下で露光処理する場合があり、また現像処理において、リンス等の処理を実行した後、加熱処理して反応を促進する場合がある。スペーサー１５の硬度値Ｘｓは、スペーサー１５に係るフォトレジストの材料の選定、露光工程、現像工程における加熱の温度、時間の設定、露光光量及び露光時間の設定により設定することができる。
【００５０】
この実施形態では、この露光工程、現像工程における加熱の温度、時間の設定により、試験例１、５、６におけるスペーサー１５のビッカース硬度値Ｘｓをそれぞれ１．８、４．２、４．２に設定し、また試験例２、３、４におけるスペーサー１５のビッカース硬度値Ｘｓをそれぞれ２．２、３．７、４．２に設定した。なおスペーサー１５は、直径１５μｍ、高さ５μｍの円柱形状により作製した。
【００５１】
これに対してこのスペーサーが当接する面である上側積層体１３の配向層１３Ｄにあっては、光配向層に代えてラビング処理により作製した。すなわち塗工液を塗工して乾燥、硬化することによりポリイミド膜を作製し、このポリイミド膜をラビング処理して作製した。またこのポリイミド膜を作製する際の硬化時の加熱温度、及び加熱時間の設定により、ビッカース硬度値Ｘｆを設定した。なおラビング処理した後に改めて加熱処理してビッカース硬度値Ｘｆを調整してもよい。これにより試験例１、５、６ではビッカース硬度値Ｘｆを４．９、６．７、３．６に設定し、また試験例２、３、４ではビッカース硬度値Ｘｆを４．９に設定した。
【００５２】
この実験では、定盤による硬度の高い平滑面に調光フィルムを載置した状態で、０．８ＭＰａに相当する加重を印加した後、セルギャップを計測してセルギャップの減少を判断した。なお加重の時間は２４時間である。またこのように加重した後、上側積層体及び下側積層体を剥離してスペーサーを顕微鏡により観察して、スペーサーの潰れ（スペーサー潰れ）を確認し、またスペーサーが当接する部位を顕微鏡により観察してスペーサー先端の貫入（フィルム貫入）を観察した。
【００５３】
ここでこの顕微鏡による観察にはＳＥＭ等の手法を用いて正面視、斜視、及び断面観察し、目視でスペーサーの変形を確認し、スペーサーの変形が確認された場合にはその状況に応じ、「セルギャップ減少、スペーサー潰れ」の有無を○×判定した。従ってこの表１において「○」は、対応する項目に係る異常が見られない場合であり、「×」は対応する項目に係る異常が見られる場合である。
【００５４】
また同様にスペーサーが当接する部位をＳＥＭ等の手法を用いて斜視した場合、窪み（凹部）が確認された場合、「フィルム貫入」を×判定とし、凹部が認められない場合、「フィルム貫入」を○判定とした。
【００５５】
また積層体１２及び１３を積層して０．１ＭＰａに相当する加重を印加した状態で、積層体１２及び１３の相対位置を０．１ｃｍ／ｓｅｃにより変位させ、目視により傷の発生を確認した。ここで複数サンプルの半数以上で、傷の発生が確認された場合、「キズ（フィルム）」を「×」により示し、これとは逆に、複数サンプルの半数以上で、傷の発生が確認されない場合、「キズ（フィルム）」を「○」により示す。
【００５６】
また調光フィルムの状態で、ＪＩＳ  Ｋ５６００−５−１の曲げ試験の規定に従って、直径２ｍｍの円柱マンドレルに巻き付けてクラックの発生を確認した。この試験で複数サンプルの半数以上で、基材にクラックの発生が確認された場合、「クラック（フィルム）」を「×」により示し、これとは逆に、複数サンプルの半数以上で、基材にクラックの発生が確認されない場合、「クラック（フィルム）」を「○」により示す。
【００５７】
この表１の計測結果では、試験例１では、スペーサーの硬度が不足することにより、セルギャップ減少、スペーサー潰れが観察され、また試験例５ではスペーサー対向面のビッカース硬度値Ｘｆが６を超えることにより、クラックの発生が観察され、さらにはセルギャップ減少、スペーサー潰れが観察された。また試験例６ではスペーサーのビッカース硬度値Ｘｓが対向面のビッカース硬度値Ｘｆより大きいことにより、基材の傷つきが観察され、さらにスペーサー先端の貫入も確認された。しかしながら試験例２、３、４では、これらの現象は観察されず、これによりスペーサーに関する信頼性を従来に比して一段と向上できることが確認された。
【００５８】
〔第２実施形態〕
図５は、本発明の第２実施形態に係る調光フィルムを示す断面図である。この調光フィルム２０は、上側積層体２３に係る構成が異なる点を除いて、第１実施形態に係る調光フィルム１０と同一に構成される。なおこの図５においては、ハードコート層を省略して示す。
【００５９】
ここでこの調光フィルム２０では、液晶層１４の一方の側である下側積層体１２の側にのみ、ネガティブＣプレート層１２Ａが設けられる。これにより上側積層体２３には、汎用性の高い透明フィルム材が基材２３Ａに適用され、この基材２３Ａに透明電極１３Ｃ、直線偏光板１３Ｆが設けられる。またこれら透明電極１３Ｃ、直線偏光板１３Ｆを基材２３Ａの液晶層１４側に設けることにより、基材２３Ａに汎用性の高い材料を適用できるようにし、具体的にこの実施形態では、ＰＥＴ（ポリエチレンテレフタレート）フィルム材が適用される。
【００６０】
すなわち従来構成の調光フィルムにおいて、直線偏光板に入射光する液晶層の透過光は、液晶層で制御された偏光面を損なわないようにすることが必要であることにより、光学異方性の小さな透明フィルム材を使用することが必要であり、汎用性の高いフィルム材を適用することが難しい。しかしながらこの実施形態のように、直線偏光板として機能する直線偏光板１３Ｆを基材２３Ａの液晶層１４側に設ける場合にあっては、基材２３Ａで液晶層１４の透過光が種々に偏光しても、直線偏光板１３Ｆの透過光には何ら偏光面に影響を与えることが無いようすることができ、これにより基材２３Ａには例えばＰＥＴフィルム等の光学異方性の大きなフィルム材を適用することも可能であり、これにより汎用性の高い透明フィルム材を使用することができる。
【００６１】
この実施形態では、液晶層１４の一方の側にのみネガティブＣプレート層を設ける場合であっても、この一方の側について構成を簡略化し、厚みを薄くすることができる。また他方の側については、塗布型の直線偏光板を基材液晶層側に設けることにより、汎用性の高い透明フィルム材を基材に適用して全体構成を簡略化し、厚みを薄くすることができる。
【００６２】
〔他の実施形態〕
以上、本発明の実施に好適な具体的な構成を詳述したが、本発明は、本発明の趣旨を逸脱しない範囲で、上述の実施形態を組み合わせ、さらには上述の実施形態を種々に変更することができる。
【００６３】
すなわち上述の実施形態では、フォトレジストを使用して柱形状によりスペーサーを作製する場合について述べたが、本発明はこれに限らず、いわゆるビーズスペーサーを適用するようにしてもよい。
【符号の説明】
【００６４】
１０、２０  調光フィルム
１２  下側積層体（第１の積層体）
１２Ａ  ネガティブＣプレート層
１２Ｂ、１２Ｃ、１２Ｅ、１３Ｂ、１３Ｅ  ハードコート層
１２Ｄ  第１の直線偏光板
１２Ｆ  第１の透明電極
１２Ｇ  第１の配向層
１３Ａ  ネガティブＣプレート層
１３Ｆ  第２の直線偏光板
１３Ｃ  第２の透明電極
１３Ｄ  第２の配向層
１３、２３  上側積層体（第２の積層体）
１４  液晶層
１５  スペーサー
【図１】
2017198749.tif 000004
【図２】
2017198749.tif 000005
【図３】
2017198749.tif 000006
【図４】
2017198749.tif 000007
【図５】
2017198749.tif 000008
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
第１の透明電極、第１の配向層、第１の直線偏光板を備えた第１の積層体と、
第２の透明電極、第２の配向層、第２の直線偏光板を備えた第２の積層体と、
により液晶層を挟持し、前記第１及び第２の透明電極による駆動により透過光の光量を可変するＶＡ方式による調光フィルムにおいて、
前記第１の積層体は、
ネガティブＣプレート層として機能する透明フィルム材を備え、
前記透明フィルム材に、前記第１の透明電極、前記第１の配向層、前記第１の直線偏光板が設けられ、
前記第１の直線偏光板及び前記第２の直線偏光板が、Ｅ型の直線偏光板である
調光フィルム。
【請求項２】
前記透明フィルム材は、透明樹脂フィルムである
請求項１に記載の調光フィルム。
【請求項３】
前記第１の積層体は、
前記透明フィルム材の前記液晶層側に、前記第１の透明電極、前記第１の配向層が順次設けられ、
前記透明フィルム材の前記液晶層側とは逆側に、前記第１の直線偏光板が設けられた
請求項１又は請求項２に記載の調光フィルム。
【請求項４】
前記第２の積層体は、
ネガティブＣプレート層として機能する透明フィルム材を備え、
当該透明フィルム材の前記液晶層側に、前記第２の透明電極、前記第２の配向層が順次設けられ、
前記透明フィルム材の前記液晶層側とは逆側に、前記第２の直線偏光板が設けられる
請求項３に記載の調光フィルム。
【請求項５】
前記第２の積層体は、
透明フィルム材の前記液晶層側に、前記第２の透明電極、前記第２の直線偏光板、前記第２の配向層が順次設けられる
請求項３に記載の調光フィルム。
【請求項６】
ＶＡ方式による調光フィルムの製造方法において、
第１の透明電極、第１の配向層、第１の直線偏光板を備えた第１の積層体を作製する第１の積層体作製工程と、
第２の透明電極、第２の配向層、第２の直線偏光板を備えた第２の積層体を作製する第２の積層体作製工程と、
液晶層を間に挟んで前記第１及び第２の積層体を積層する積層工程とを備え、
前記第１の積層体作製工程は、
ネガティブＣプレート層として機能する透明フィルム材の一方の面に、前記第１の透明電極、前記第１の配向層を順次作製すると共に、前記透明フィルム材の他方の面に、塗布型による前記第１の直線偏光板を作製し、
前記第２の積層体作製工程は、
透明フィルム材の一方の面に、前記第２の透明電極、前記第２の配向層を順次作製すると共に、前記透明フィルム材の他方の面に、塗布型による前記第２の直線偏光板を作製する
調光フィルムの製造方法。